(57)【特許請求の範囲】
【請求項１】
外筒若しくは内筒がチタン製で、外筒内に内筒を設けて形成され外筒と内筒との間の空間部に外部と連通する孔を有する二重構造の容器体を真空加熱炉内に配設し、前記孔を封止体により封止して前記空間部を真空断熱空間部にすることで製造されるチタン製真空断熱二重容器の製造方法であって、前記真空加熱炉内における封止の際、一つの容器体を隠蔽する構成にして該容器体の外形状に近似した形状のカバー体を容器体に被嵌して該カバー体により該容器体を隠蔽した状態で封止することで、チタン製の外筒若しくは内筒の黒色変化を防止することを特徴とするチタン製真空断熱二重容器の製造方法。
【請求項２】
請求項１記載のチタン製真空断熱二重容器の製造方法において、カバー体として、通気部を有するカバー体を採用したことを特徴とするチタン製真空断熱二重容器の製造方法。
【発明の詳細な説明】
【０００１】
【発明の属する技術分野】
本発明は、チタン製真空断熱二重容器の製造方法に関するものである。
【０００２】
【従来の技術及び発明が解決しようとする課題】
外筒内に内筒を設けて形成され外筒と内筒との間の空間部に外部と連通する孔を有する容器体を真空加熱炉内に配設し、前記孔を封止体により封止して前記空間部を真空断熱空間部にすることで製造される真空断熱二重容器は、例えば、出願人の先願に係る特公平６−１１２５４号のように、下記の工程により製造される。
【０００３】
ａ  内筒と外筒を夫々形成する。尚、内筒は有底、外筒は無底で、該外筒の底
部側には別体として底蓋が設けられ、この底蓋には孔が設けられている。
【０００４】
ｂ  この内筒の外面若しくは外筒の内面に、真空度合いを高める為のゲッター
材（例えば、チタン合金）を配設する。
【０００５】
ｃ  外筒内に内筒を配設し、外筒の口部と内筒の口部とを接合し、容器体とす
る。一方、口部を下側にして前記外筒の底部側に底蓋を載置し、両者を接合
する為のロウ付材を配設する。更に、底蓋の孔の周囲にロウ付材を配設し、
該ロウ付材上に封止体を載置する。
【０００６】
ｄ  この容器体を口部を下側にして真空加熱炉内に配設し、該真空加熱炉を加
熱しつつ、徐々に該真空加熱炉内を真空にしていく。この際、外筒と内筒の
間の空気が底蓋の孔から抜けて真空となり、更に、外筒の内面及び内筒の外
面に吸着しているガス（特に水素）が前記ゲッター材に吸着されて真空度合
いが高まる。更に、前記ロウ付材が熔融し、外筒と底蓋、及び、孔の周囲と
封止体が接合され、外筒と内筒との間に真空断熱空間部が形成される。
【０００７】
以上により、外筒と内筒との間に真空断熱空間部を有する真空断熱二重容器が形成される。
【０００８】
ところで、この真空断熱二重容器は、従来、内筒及び外筒がステンレス製のものが一般的であったが、最近、軽量化の為、或いは、真空断熱二重容器に詰入される飲料の変性を防止する為、外筒や内筒がチタン（若しくはチタン合金）のものも使用されている。
【０００９】
しかし、チタンは、周知のように窒素や酸素と極めて反応し易く、扱いが大変厄介であり、前記工程ｄ及びｅにおいて、内筒や外筒が加熱炉内の窒素及び酸素と反応し、該内筒及び外筒の表面が黒色に変色してしまうという問題点がある。
【００１０】
従って、現状では、黒色に変色した外筒の外面や内筒の内面を研磨により磨き上げて体裁を整える作業が必須であるが、この研磨作業は大変厄介であり（特に、内筒の内面の研磨作業は厄介である。）、チタン製真空断熱二重容器のコスト高の要因となっている。
【００１１】
本発明は、上記問題点を解決するもので、チタン製の外筒や内筒が黒色に変色しない製造性に秀れたチタン製真空断熱二重容器の製造方法を提供するものである。
【００１２】
【課題を解決するための手段】
添付図面を参照して本発明の要旨を説明する。
【００１３】
外筒１若しくは内筒２がチタン製で、外筒１内に内筒２を設けて形成され外筒１と内筒２との間の空間部に外部と連通する孔を有する二重構造の容器体３を真空加熱炉４内に配設し、前記孔を封止体により封止して前記空間部を真空断熱空間部５にすることで製造されるチタン製真空断熱二重容器の製造方法であって、前記真空加熱炉４内における封止の際、一つの容器体３を隠蔽する構成にして該容器体３の外形状に近似した形状のカバー体７を容器体３に被嵌して該カバー体７により該容器体３を隠蔽した状態で封止することで、チタン製の外筒１若しくは内筒２の黒色変化を防止することを特徴とするチタン製真空断熱二重容器の製造方法に係るものである。
【００１４】
また、請求項１記載のチタン製真空断熱二重容器の製造方法において、カバー体７として、通気部６を有するカバー体７を採用したことを特徴とするチタン製真空断熱二重容器の製造方法に係るものである。
【００１５】
【発明の作用及び効果】
外筒１若しくは内筒２がチタン製の外筒１内に内筒２が設けられた二重構造の容器体３を真空加熱炉４内で加熱する際、該容器体３をカバー体７により隠蔽した状態で加熱すると、二重構造の容器体３から孔を介して良好に空気が抜けていき、該外筒１と内筒２との間に真空断熱空間部５が良好に形成されることになる。
【００１６】
この真空断熱空間部５の形成時において、カバー体７の存在により、容器体３、即ち、チタン製の外筒１若しくは内筒２が黒色に変色したりせず、体裁の良い金属色を維持する。
【００１７】
この本発明の効果は実験の結果確認されたもので、明確な作用は明らかではないが、カバー体７の存在により、チタンと反応する窒素や酸素の量が著しく制限されるからではないかと考えられる。
【００１８】
本発明は上述のようにするから、容器体にカバー体を被嵌するだけの簡単な手段により、真空加熱炉での加熱の際にチタン製の容器体が黒色に変色したりしない実用性，製造性に秀れたチタン製真空断熱二重容器の製造方法となる。
【００１９】
【発明の実施の形態】
図面は本発明の一実施例を図示したものであり、以下に説明する。
【００２０】
チタン板等を加工して外筒１及び内筒２を夫々形成する。
内筒２は有底の筒体、外筒１は無底の筒体１ａと該筒体１ａの底部側に付設される底蓋１ｂとから成る構成が夫々採用されている。また、この底蓋１ｂの底部には孔（図示省略）が設けられている。
【００２１】
続いて、筒体１ａ内に内筒２を挿入配設し、該筒体１ａの口部と内筒２の口部とを接合する。
【００２２】
続いて、前記筒体１ａの口部を下側にして、該筒体１ａの底部に前記底蓋１ｂを載置し、更に、両者を接合する為のロウ付材（加熱により熔融する接合材）を配設する。また、底蓋１ｂの孔の周囲にロウ付材を盛設状態で配設し、該ロウ付材上に封止体（図示省略）を載置する。
【００２３】
続いて、この外筒１内に内筒２が配設された二重構造の容器体３を、口部を下側にして真空加熱炉４内に配設する。
【００２４】
続いて、この真空加熱炉４内の容器体３に、カバー体７を上方から被嵌して該容器体３をカバー体７により隠蔽する。
【００２５】
カバー体７は、一つのカバー体７により一つの容器体３を隠蔽する構成のものを採用すると良い。また、真空加熱炉４内のスペースを有効利用する為、容器体３の外形状に近似した形状のカバー体７を採用すると良い。
【００２６】
また、カバー体７は通気部６が設けられているカバー体７を採用している。また、この通気部６は、通気性を維持し、且つ、開口断面が可及的に小さい構成にすると良い。
【００２７】
続いて、該真空加熱炉４で加熱しつつ、該真空加熱炉４内を徐々に真空にしていく。この際、カバー体７に設けられた通気部６から該カバー体７内の空気が吸出されて真空状態となり、且つ、外筒１と内筒２との間の空間部に存在する空気が前記底蓋１ｂに設けられた孔と封止体との間から吸出されて該空間部が真空状態となる。また、筒体１ａと底蓋１ｂとを接合するロウ付材が熔融して該筒体１ａと底蓋１ｂとが一体化する。更に、底蓋１ｂの孔の周囲に配設されたロウ付材が熔融し、該ロウ付材の熔融により前記封止体が降下して前記孔が閉塞され、従って、外筒１と内筒２との間の空間部が真空状態のまま封止されて真空断熱空間部５が形成されることになる。
【００２８】
続いて、真空加熱炉４内を冷却し、熔融状態のロウ付材を固化せしめて筒体１ａと底蓋１ｂ及び底蓋１ｂと封止体を夫々完全に一体化することで、真空断熱二重容器を形成する。
【００２９】
以上の工程により、真空断熱二重容器の製造実験を行ったところ、チタン製の外筒１及び内筒２が黒色に変色せず、金属色を保ったままの体裁の良い真空断熱二重容器が製造された。
【００３０】
また、この真空断熱二重容器には、若干大きなうろこ状の模様が形成された。この模様は、そのまま模様としても良いし、サンドペーパー等で少し擦ることにより消去しても良い。
【００３１】
尚、この製造実験は、容器体３を配設した真空加熱炉４内を加熱しつつ徐々に真空にすることで、約１時間４５分後には該容器体３が１０４０℃程度に加熱され且つ真空加熱炉４内の気圧が大気圧の千分の一乃至十万分の一程度となるようにし、続いて、加熱を停止することで徐々に容器体３を冷却し、約２時間３０分後に窒素ガスを真空加熱炉４内に導入することで容器体３を冷却し、約３時間後に真空加熱炉４の蓋を開放することで更に容器体３を冷却し、約３時間３０分後に容器体３が略常温となる方法により行った。
【００３２】
本実施例は上述のようにするから、チタン製の容器体３を使用する方法でありながら、容器体３にカバー体７を被嵌しておくだけで、該容器体３の黒色への変化を防止することができる実用性，製造性に秀れたチタン製真空断熱二重容器の製造方法となる。
【００３３】
また、カバー体７に設けられた通気部６の存在故に、真空加熱炉４内を真空にした際、カバー体７内も良好に真空となり、真空断熱空間部５の形成を良好に行うことができる。
【００３４】
尚、本明細書におけるチタンとは、純チタン及びチタン合金を示す。
【００３５】
また、外筒１若しくは内筒２のみがチタン製である場合も同様である。
【図面の簡単な説明】
【図１】本実施例の説明断面側面図である。
【図２】本実施例のカバー体７の説明斜視図である。
【図３】本実施例の真空加熱炉４内を示す説明図である。
【符号の説明】
１  外筒
２  内筒
３  容器体
４  真空加熱炉
５  真空断熱空間部
６  通気部
７  カバー体
【図１】
0003581639.tif 000002
【図２】
0003581639.tif 000003
【図３】
0003581639.tif 000004